(57)【要約】【課題】本発明の課題は、シリコーンゴムを含有する中間層とフッソ樹脂を含有する表面層との接着性の優れた中間転写ベルトとその製造方法を提供することである。また、それを具備する電子写真画像形成装置を提供することである。【解決手段】本発明の中間転写ベルトは、基材層、中間層及び表面層を有する中間転写ベルトであって、前記表面層が、フッ素樹脂を含有し、前記中間層が、シロキサン結合を主骨格とするシリコーンゴムを含有し、前記中間層の表面粗さＲａが、０．３〜０．５μｍの範囲内であることを特徴とする。【選択図】図１
2020154066.tif 000002
【特許請求の範囲】
【請求項１】
基材層、中間層及び表面層を有する中間転写ベルトであって、
前記表面層が、フッ素樹脂を含有し、
前記中間層が、シロキサン結合を主骨格とするシリコーンゴムを含有し、
前記中間層の表面粗さＲａが、０．３〜０．５μｍの範囲内であることを特徴とする中間転写ベルト。
【請求項２】
前記中間層表面の２５℃における水の接触角が、３０°以下であることを特徴とする請求項１に記載の中間転写ベルト。
【請求項３】
前記表面層の厚さが、１０〜３０μｍの範囲内であることを特徴とする請求項１又は請求項２に記載の中間転写ベルト。
【請求項４】
請求項１から請求項３までのいずれか一項に記載の中間転写ベルトを製造する中間転写ベルトの製造方法であって、エキシマ光を前記中間層の表面に照射することにより中間層表面を変形させるエキシマ光照射工程を有することを特徴とする中間転写ベルトの製造方法。
【請求項５】
前記中間層の表面に照射するエキシマ光の積算量が、１５００〜１００００ｍＪ／ｃｍ２の範囲内であることを特徴とする請求項４に記載の中間転写ベルトの製造方法。
【請求項６】
請求項１から請求項３までのいずれか一項に記載の中間転写ベルトを具備することを特徴とする電子写真画像形成装置。
【発明の詳細な説明】
【技術分野】
【０００１】
本発明は、中間転写ベルト、その製造方法及び電子写真画像形成装置に関する。より詳しくは、本発明は、中間層と表面層の接着性の優れた中間転写ベルト、その製造方法及びそれを具備する電子写真画像形成装置に関する。
【背景技術】
【０００２】
画像形成装置では、例えば、像担持体（感光体）上に形成された潜像をトナーにより現像し、得られたトナー像をベルト状の転写部材である中間転写ベルトに一時的に保持させ、中間転写ベルト上のトナー像を紙などの記録媒体上に転写することが行われている。
【０００３】
近年、転写性や高画質化のため、中間層として弾性層を設置し機能向上を行う方策もとられることがある。しかし、この構成をとると中間層の割れや接着性にはより不利になる。
例えば、シロキサン結合を主骨格とするシリコーンゴムからなる中間層上にフッ素樹脂含有の表面層液を塗布すると、はじきやすく、塗れにくく、中間層と表面層との接着性が悪いことが問題となる。
【０００４】
表面層液のぬれ性の改善手段として、シリコーンゴムからなる中間層上に表面処理を行うことが知られており、コロナ放電処理、プラズマ処理、エキシマランプ処理が一般的に知られている。コロナ放電、プラズマ処理は、処理ムラ（電極のスパッタによる粉塵の発生が存在する。）が発生するため、中間層と表面層の接着性の改善には至らなかった。
【０００５】
シリコーンゴムを含む中間層とフッ素樹脂を含む表面層の接着性の改善手段として、プライマー層（接着層）を設けることが知られている（例えば、特許文献１参照。）。しかしながら、プライマー層を設けることは、製造負荷や、製造コストの増加につながり好ましくなく、シリコーンゴムを用いた中間層上にフッ素樹脂を含有する層を有し、接着性の優れた中間転写ベルトが望まれていた。
【先行技術文献】
【特許文献】
【０００６】
【特許文献１】特開２０１６−１６４６６０号公報
【発明の概要】
【発明が解決しようとする課題】
【０００７】
本発明は、上記問題・状況に鑑みてなされたものであり、その解決課題は、シリコーンゴムを含有する中間層とフッソ樹脂を含有する表面層との接着性の優れた中間転写ベルトとその製造方法を提供することである。また、それを具備する電子写真画像形成装置を提供することである。
【課題を解決するための手段】
【０００８】
本発明者は、上記課題を解決すべく、上記問題の原因等について検討した結果、シリコーンゴムからなる中間層上にエキシマランプにて表面処理することにより中間層の表面に亀裂が発生することが分かり、この亀裂（表面粗さ）を制御することで、フッ素樹脂含有の表面層液を用いた場合でも、表面層と中間層の接着性を改善できることを見出し本発明に至った。
すなわち、本発明に係る上記課題は、以下の手段により解決される。
【０００９】
１．基材層、中間層及び表面層を有する中間転写ベルトであって、
前記表面層が、フッ素樹脂を含有し、
前記中間層が、シロキサン結合を主骨格とするシリコーンゴムを含有し
前記中間層の表面粗さＲａが、０．３〜０．５μｍの範囲内であることを特徴とする中間転写ベルト。
【００１０】
２．前記中間層表面の２３℃における水の接触角が、３０°以下であることを特徴とする第１項に記載の中間転写ベルト。
【００１１】
３．前記表面層の厚さが、１０〜３０μｍの範囲内であることを特徴とする第１項又は第２項に記載の中間転写ベルト。
【００１２】
４．第１項から第３項までのいずれか一項に記載の中間転写ベルトを製造する中間転写ベルトの製造方法であって、エキシマ光を前記中間層の表面に照射することにより中間層表面を変形させるエキシマ光照射工程を有することを特徴とする中間転写ベルトの製造方法。
【００１３】
５．前記中間層の表面に照射するエキシマ光の積算量が、１５００〜１００００ｍＪ／ｃｍ２の範囲内であることを特徴とする第４項に記載の中間転写ベルトの製造方法。
【００１４】
６．第１項から第３項までのいずれか一項に記載の中間転写ベルトを具備することを特徴とする電子写真画像形成装置。
【発明の効果】
【００１５】
本発明の上記手段により、シリコーンゴムを含有する中間層とフッソ樹脂を含有する表面層との接着性の優れた中間転写ベルトとその製造方法を提供することができる。また、それを具備する電子写真画像形成装置を提供することができる。
本発明の効果の発現機構又は作用機構について、明確にはなっていないが、以下のように推察している。
【００１６】
シロキサン結合を主骨格とするシリコーンゴムからなる中間層上にフッ素樹脂含有の表面層液を塗布すると、はじきやすく、塗れにくく、中間層と表面層との接着性が悪いことが問題となっていた。表面層液のぬれ性と中間層と表面層との接着性の改善手段として、例えば、エキシマ光を中間層の表面に照射することでシリコーンゴム表面の表面粗さＲａを０．３〜０．５μｍの範囲に制御することができ、また、エキシマ光照射では、照射のムラがほとんど発生しないため、表面層液の中間層に対するぬれ性が改善されて中間層と表面層の接着性を確保することができるものと推察される。
【図面の簡単な説明】
【００１７】
【図１】中間転写ベルトの層構成の一例を示す概念断面図
【図２】本発明の中間転写ベルトを備えた電子写真画像形成装置の一例を示す断面図
【発明を実施するための形態】
【００１８】
本発明の中間転写ベルトは、基材層、中間層及び表面層を有する中間転写ベルトであって、前記表面層が、フッ素樹脂を含有し、前記中間層が、シロキサン結合を主骨格とするシリコーンゴムを含有し、前記中間層の表面粗さＲａが、０．３〜０．５μｍの範囲内であることを特徴とする。この特徴は、下記各実施態様（形態）に共通する又は対応する技術的特徴である。
本発明の実施態様としては、本発明の効果発現の観点から、中間層表面の２３℃における水の接触角が、３０°以下であることが好ましい。
また、表面層の厚さが、１０〜３０μｍの範囲内であることが、表面の平滑性を高める効果が得られることから好ましい。
【００１９】
本発明の中間転写ベルトを製造する中間転写ベルトの製造方法としては、エキシマ光を前記中間層の表面に照射することにより中間層表面を変形させるエキシマ光照射工程を有する態様の製造方法であることが、中間層の表面粗さを制御する観点から、好ましい。
さらに、本発明においては、中間層の表面に照射するエキシマ光の積算量が、１５００〜１００００ｍＪ／ｃｍ２の範囲内であることが好ましい。これにより、中間層と表面層間の接着性と表面層の平滑性の効果が得られる
本発明の中間転写ベルトは、電子写真画像形成装置に好適に具備され得る。
【００２０】
以下、本発明とその構成要素、及び本発明を実施するための形態・態様について詳細な説明をする。なお、本願において、「〜」は、その前後に記載される数値を下限値及び上限値として含む意味で使用する。
【００２１】
《中間転写ベルト》
本発明の中間転写ベルトは、基材層、中間層及び表面層を有する中間転写ベルトであって、前記表面層が、フッ素樹脂を含有し、前記中間層が、シロキサン結合を主骨格とするシリコーンゴムを含有し前記中間層の表面粗さＲａが、０．３〜０．５μｍの範囲内であることを特徴とする。
表面粗さＲａが、０．３μｍ未満であると、十分な接着性が得られない。また、表面粗さＲａが、０．５μｍを超えると、亀裂が増えてむしろ接着性が悪くなるだけでなく、表面層の平滑性が不十分になるため、好ましくない。
【００２２】
図１は、本発明の中間転写ベルトの層構成の一例を示す断面図である。図１において、中間転写ベルト１は、基材層２、中間層３及び表面層４をこの順で有している。
本発明では、表面層に接する中間層の表面粗さＲａが、０．３〜０．５μｍの範囲内である。このような構成とすることで、プライマー層（接着層）を設けなくても中間層と表面層との接着性を改善することができる。
【００２３】
中間転写ベルトの厚さは、その使用目的などに応じて適宜決定し得るが、一般には強度や柔軟性等の機械特性を満足する４００〜１０００μｍが好ましく、５００〜８００μｍの範囲内がより好ましい。また、中間転写ベルトの電気抵抗値（体積抵抗率）が１０５〜１０１１Ω・ｃｍの範囲内であることが好ましい。
【００２４】
中間転写ベルトの形状は、無端構造の中間転写ベルトが、重畳による厚さの変化がなく、任意な部分をベルト回転の開始位置とすることができ、回転開始位置の制御機構を省略できる利点などを有し好ましい。
【００２５】
《基材層》
本発明の中間転写ベルトを構成する基材層は、単層構成であっても、２層以上の複数層構成であってもよい。
基材層の構成材料としては、特に限定されないが、例えば、ポリイミド樹脂、ポリアミド樹脂、ポリアミドイミド樹脂、ポリメチルメタクリレート樹脂、ポリカーボネート樹脂、ポリスチレン樹脂、アクリロニトリル・スチレン共重合樹脂、ポリ塩化ビニル樹脂、アセテート樹脂、ＡＢＳ樹脂又はポリエステル樹脂などよりなるものを用いることでき、ポリイミド樹脂よりなるものを用いることが好ましい。
【００２６】
さらに、市販品として、ポリイミド前駆体を主成分とするポリイミドワニス（例えばＵ−ワニスＳ：宇部興産社製）やポリアミドイミド前駆体を主成分とするポリアミドイミドワニス（例えば、ＨＲ−１６ＮＮ：東洋紡社製）なども用いることができる。
また、基材層は、上記のような樹脂に導電性フィラーとして導電剤を分散させ、導電性を有するものであることが好ましい。
【００２７】
（導電剤）
本発明の基材層中に分散される導電剤としては、公知の電子導電性物質、イオン導電性物質を用いることができる。
電子導電性物質としては、例えば、カーボンブラック、ＳＡＦ（超耐摩耗性）、ＩＳＡＦ（準超耐摩耗性）、ＨＡＦ（高耐摩耗性）、ＦＥＦ（良押出性）、ＧＰＦ（汎用性）、ＳＲＦ（中補強性）、ＦＴ（微粒熱分解性）、ＭＴ（中粒熱分解性）等のゴム用カーボン、酸化処理等を施したカラー（インク）用カーボン、熱分解カーボン、天然グラファイト、合成グラファイト、アンチモンドープの酸化スズ、酸化チタン、酸化亜鉛、ニッケル、銅、銀、ゲルマニウム等の金属及び金属酸化物、ポリアニリン、ポリピロール、ポリアセチレン等の導電性ポリマーなどが挙げられる。
【００２８】
導電剤として、カーボンブラックを使用することが好ましい。カーボンブラックとしては、中性カーボンブラックを使用することができる。導電性フィラーの使用量は、使用する導電性フィラーの種類によっても異なるが中間転写体の体積抵抗値及び表面抵抗値が所定の範囲になるように添加すればよく、通常、基材樹脂１００質量部に対して１０〜２０質量部、好ましくは１０〜１６質量部の範囲内で添加することができる。
【００２９】
基材層の厚さは、機械的強度、画質、製造コストなどを考慮し、５０〜１００μｍであることが好ましく、５０〜８０μｍの範囲内であることがより好ましい。
本発明に係る基材層は、特に限定されず、公知の材料を用い、公知の形成方法で作製することができる。
【００３０】
《中間層》
中間層は、シロキサン結合を主骨格とするシリコーンゴムを含有し、表面粗さＲａが、０．３〜０．５μｍの範囲内である。このようなゴム材料を中間層として用いることが、中間層と表面層の接着性に加え、中間転写ベルトの圧縮永久歪みなどを軽減する観点から好ましい。
中間層の厚さは、厚紙及び凸凹紙対応などを考慮し、３００〜７００μｍであることが好ましく、４００〜６００μｍの範囲内であることがより好ましい。
【００３１】
［シリコーンゴム］
本発明に係るシリコーンゴムとしては、シロキサン結合を主骨格とするシリコーンゴムであれば特に限定されるものではないが、具体的には、ジメチルシリコーンゴム、メチルビニルシリコーンゴム、メチルフェニルシリコーンゴム、フロロシリコーンゴム等が挙げられる。特に、フロロシリコーンゴムは、耐熱性・耐薬品性に優れている。これらのシリコーンゴムは、１種を単独で用いてもよいし、２種以上を混合して用いてもよい。また、これらのシリコーンゴムに他種のシリコーンゴムを混合して用いてもよい。
【００３２】
さらに、付加硬化型のシリコーンゴム組成物の硬化物を本発明のシリコーンゴムとして用いることも好ましい。付加硬化型のシリコーンゴム組成物は、液状状態のものが多いため充填剤（フィラー）を分散させやすく、フィラーの種類や添加量に応じて、硬化後のシリコーンゴムの架橋度を調整することができ、容易に弾性率を調整することが可能であるからである。
【００３３】
付加硬化型シリコーンゴム組成物は、付加硬化型シリコーンゴム原液にフィラーの如き添加剤を配合・分散させてなる。そして、付加硬化型シリコーンゴム組成物を加熱によって、ヒドロシリル化に伴う架橋反応を進行させることで、本発明にかかる中間層を形成することが可能である。
【００３４】
付加硬化型シリコーンゴム原液は、不飽和脂肪族基を有するオルガノポリシロキサンと、ケイ素に結合した活性水素基を有するオルガノポリシロキサン、架橋触媒としての白金化合物、およびインヒビターとよばれる硬化制御剤（阻害剤）で構成することができる。
【００３５】
不飽和脂肪族基を有するオルガノポリシロキサンは以下（１）及び（２）で示されるものを含むことができる。
（１）Ｒ１２ＳｉＯで表わされる中間単位およびＲ１Ｒ２ＳｉＯで表わされる中間単位からなる群から選択されるいずれか一方または両方の中間単位と、Ｒ１２Ｒ２ＳｉＯ１／２で表される分子末端とを有する直鎖状オルガノポリシロキサン。
（２）Ｒ１ＳｉＯ３／２で表わされる中間単位およびＳｉＯ４／２で表わされる中間単位から選択されるいずれか一方または両方の中間単位と、Ｒ１２Ｒ２ＳｉＯ１／２で表される分子末端とを有する分岐状オルガノポリシロキサン。
【００３６】
ここでＲ１はケイ素原子に結合した、不飽和脂肪族基を含まない１価の非置換または置換炭化水素基を表す。
また、Ｒ２はケイ素原子に結合した不飽和脂肪族基を表しており、ビニル基、アリル基、３−ブテニル基、４−ペンテニル基、５−ヘキセニル基が例示される。特に、合成や取扱いが容易で、架橋反応も容易に行われることから、ビニル基が好ましい。
【００３７】
以上述べた、シリコーンゴムは、市販品として例えば、Ｘ１５−Ｂ７３５４（信越化学社製）等を入手することができる。
中間層には、本発明の効果を阻害しない限り、伝熱特性の向上、及び断熱性、補強性、耐熱性、加工性、導電性の付与のために、充填剤を添加してもよい。
【００３８】
［表面粗さＲａ及び水の接触角］
本発明に係る中間層の表面粗さＲａ、０．３〜０．５μｍの範囲内である。さらに本発明にかかる中間層表面の２３℃における水の接触角は、３０°以下であることが好ましい。後述するエキシマ光照射工程でエキシマ光を照射することにより、中間層表面を変形させることにより、上記の表面粗さ及び水の接触角を有する中間層とすることが好ましい。
【００３９】
このような形状とすることにより、シリコーンゴムを含有する中間層上にフッ素樹脂を含有する表面層液を塗布しても、はじくことなく、塗れやすくなり、中間層と表面層との接着性が向上するものと推察される。
【００４０】
２３℃における水の接触角の測定には、例えば、協和界面科学製の接触角計ＰＣＡ−１１を用いることができる。
【００４１】
表面粗さＲａは、ＪＩＳ  Ｂ０６０１（２００１年）で定義された算術平均粗さである。表面粗さＲａの測定は、レーザー顕微鏡（キーエンス社製  ＬＡＳＥＲ  ＭＩＣＲＯＳＣＯＰＥ  ＶＫ−Ｘ１００）を用いて測定することができる。
【００４２】
《表面層》
本発明においては、表面層、はフッ素樹脂を含有する。また、表面層の厚さは、１０〜３０μｍの範囲内であることが好ましい。
【００４３】
［フッソ樹脂］
本発明で用いるフッソ樹脂は、フッソ原子を有する樹脂であり、エチレンの水素原子が１個以上、フッソ原子又はフツソ原子を含む置換基で貴き換えられたモノマーの重合体であることが好ましい。例えば、以下に列挙する樹脂が単独もしくは複合で好ましく用いられる。テトラフルオロエチレン−パーフルオロアルキルビニルエーテル共重合体（ＰＦＡ）、ポリテトラフルオロエチレン（ＰＴＦＥ）、テトラフルオロエチレン−ヘキサフルオロプロピレン共重合体（ＦＥＰ）。上記例示列挙した材料中でも、成形性やトナーの離型性の観点からＰＦＡが好ましい。
市販品として、例えば、フルオネートＷＦＱ−３９６／バーノックＤＮ−９８０（ＤＩＣ（株）製）、フルオネートＫ−７０４/バーノックＤＮ−９８０Ｓ（ＤＩＣ(株)製）等を用いることもできる。
【００４４】
《中間転写ベルトの製造方法》
本発明の中間転写ベルトの製造方法は、エキシマ光を前記中間層の表面に照射することにより中間層表面を変形させるエキシマ光照射工程を有することを特徴とする。
中間層の表面に照射するエキシマ光の積算量が、１５００〜１００００ｍＪ／ｃｍ２の範囲内であることが好ましい。このようにして中間層表面に変形した表面を形成することができ。このため、中間層上に表面層を形成するために用いる表面層形成用塗布液のぬれ性を改善することができる。
【００４５】
《中間転写ベルトの製造方法》
本発明の中間転写ベルト１の製造方法は、例えば、基材層２上に中間層３を形成するための中間層形成用塗布液を塗布して、塗膜を形成し、この塗膜を乾燥させることにより、中間層３を形成し、その後エキシマ光照射工程を経て当該中間層３上に表面層４を形成するための表面層形成用塗布液を塗布して、塗膜を形成し乾燥させて、表面層４を形成することができる。
【００４６】
基材層の形成方法としては、樹脂を溶媒に溶解した塗布液を塗布して形成する方法、樹脂を直接製膜する方法等公知の方法が挙げられる。
樹脂を直接製膜して基材層を形成する方法としては、押し出し成形、インフレーション成形等がある。いずれの場合も樹脂材料と各種導電性物質を溶融混練して、押出機の場合は樹脂を押し出しして冷却して成形し、インフレーション法の場合は型内で溶融樹脂を筒状とし、その中にブロアーで空気を吹き込み、冷却して無端ベルト形状に成形することにより作製することができる。
本発明においては、基材層、中間層及び表面層の形成方法は、樹脂を溶媒に溶解した塗布液を塗布して形成する方法が好ましく、コート法又はノズルによるスパイラル塗布等の公知の塗布法を用いることができる。
【００４７】
例えば、無端状の中間転写ベルトを製造する場合、基材層２の作製方法としては、構成材料としてポリイミド樹脂を用いる場合においては、ポリアミド酸溶液を円筒状金型の外周面に浸漬する方式や、内周面に塗布する方式や、さらに遠心する方式、又は注形型に充填する方式などの適宜な方式でリング状に展開し、その展開層を乾燥製膜してベル卜形に成形し、その成形物を加熱処理してポリアミド酸をイミドに転化して型より回収する方法などの従来に準じた適宜な方法により行うことができる（特開昭６１−９５３６１号公報、特開昭６４−２２５１４号公報、特開平３−１８０３０９号公報など）。無端ベルト状の基材層の製造に際しては、型の離型処理や脱泡処理などの適宜な処理を施すことができる。
【００４８】
中間層形成用塗布液の調製方法としては、例えば、中間層を形成する構成材料を溶媒に固形分濃度２０〜３０質量％の割合で添加する方法が挙げられる。
中間層形成用塗布液の塗布方法としては、例えば、ノズルによるスパイラル塗布などが挙げられる。
表面層も中間層と同様の塗布法を用いて製造することができる。
【００４９】
［エキシマ光照射工程］
エキシマ光照射工程では、中間層の表面にエキシマ光を照射する。エキシマ光の照射は、例えば、東芝ライテック社製の装置ＧＬＥ２２０を用いて行うことができる。エキシマ光の中心波長は１７２ｎｍであることができる。
積算光量を１５００〜１００００ｍｊ／ｃｍ２の範囲内とすることでシリコーンゴム表面の表面粗さＲａを０．３〜０．５μｍの範囲に制御することができ、シリコーンゴム表面に均一な亀裂（凹部の幅が１〜５μｍ）を発生させることができる。
エキシマ光の積算光量の測定には、例えば、紫外線積算光量計ＵＩＴ−２５０（ウシオ電機社製）を用いて測定することができる。
【００５０】
中間層表面をこのように処理することにより、中間層表面のぬれ性が改善することができる。中間層表面の２３℃における水の接触角は、３０°以下であることが好ましい。接触角の下限は、液のぬれ性の観点から１０°程度である。
接触角を３０°以下にすることで、処理ムラの少ない表面状態にすることができるため、フッ素樹脂含有の表面層形成用塗布液が、ぬれ広がりやすくなり、このため中間層と表面層の接着性を向上させることができるものと考えられる。
【００５１】
≪用途≫
本発明の中間転写ベルトは、電子写真画像形成装置において、像担持体（感光体）上に形成された潜像をトナーにより現像し、得られたトナー像を転写材に転写する中間転写ベルトとして用いることが好ましい。また、インクジェット方式においても、同様に本発明の中間転写ベルトを用いて像を転写することができる。
【００５２】
［電子写真画像形成装置］
以上のような転写部材は、モノクロの画像形成装置やフルカラーの画像形成装置など電子写真方式の公知の種々の画像形成装置における、中間転写ベルトとして好適に用いることができる。
【００５３】
図２は、本発明の中間転写ベルトを備えた電子写真画像形成装置の一例を示す断面図である。
この画像形成装置は、複数組の画像形成ユニット２０Ｙ、２０Ｍ、２０Ｃ、２０Ｂｋと、これらの画像形成ユニット２０Ｙ、２０Ｍ、２０Ｃ、２０Ｂｋにおいて形成されたトナー像を画像支持体Ｐ上に転写する中間転写部１０と、画像支持体Ｐに対して加熱しながら加圧してトナー像を定着させてトナー層を得る定着処理を行う定着装置３０とを有する。
【００５４】
画像形成ユニット２０Ｙにおいてはイエローのトナー像形成が行われ、画像形成ユニット２０Ｍにおいてはマゼンタ色のトナー像形成が行われ、画像形成ユニット２０Ｃにおいてはシアン色のトナー像形成が行われ、画像形成ユニット２０Ｂｋにおいては黒色のトナー像形成が行われる。
【００５５】
画像形成ユニット２０Ｙ、２０Ｍ、２０Ｃ、２０Ｂｋは、静電潜像担持体である感光体１１Ｙ、１１Ｍ、１１Ｃ、１１Ｂｋと、当該感光体１１Ｙ、１１Ｍ、１１Ｃ、１１Ｂｋの表面に一様な電位を与える帯電手段２３Ｙ、２３Ｍ、２３Ｃ、２３Ｂｋと、一様に帯電された感光体１１Ｙ、１１Ｍ、１１Ｃ、１１Ｂｋ上に所望の形状の静電潜像を形成する露光手段２２Ｙ、２２Ｍ、２２Ｃ、２２Ｂｋと、有彩色トナーを感光体１１Ｙ、１１Ｍ、１１Ｃ、１１Ｂｋ上に搬送して静電潜像を顕像化する現像手段２１Ｙ、２１Ｍ、２１Ｃ、２１Ｂｋと、一次転写後に感光体１１Ｙ、１１Ｍ、１１Ｃ、１１Ｂｋ上に残留した残留トナーを回収するクリーニング手段２５Ｙ、２５Ｍ、２５Ｃ、２５Ｂｋとを備えるものである。
【００５６】
中間転写部１０は、循環移動する中間転写ベルト１６と、画像形成ユニット２０Ｙ、２
０Ｍ、２０Ｃ、２０Ｂｋによって形成されたトナー像を中間転写ベルト１６に転写する、一次転写手段としての一次転写ローラ１３Ｙ、１３Ｍ、１３Ｃ、１３Ｂｋと、一次転写ローラ１３Ｙ、１３Ｍ、１３Ｃ、１３Ｂｋによって中間転写ベルト１６上に転写された有彩色トナー像を画像支持体Ｐ上に転写する、二次転写手段としての二次転写ローラ１３Ａと、中間転写ベルト１６上に残留した残留トナーを回収するクリーニング手段１２とを有する。
この中間転写ベルト１６は、複数の支持ローラ１６ａ〜１６ｄにより張架され、回動可能に支持された無端ベルト状のものである。
【００５７】
画像形成ユニット２０Ｙ、２０Ｍ、２０Ｃ、２０Ｂｋにより形成された各色のトナー像は、一次転写ローラ１３Ｙ、１３Ｍ、１３Ｃ、１３Ｂｋにより、回動する無端の中間転写ベルト１６上に逐次転写されて、重畳されたカラー像が形成される。給紙カセット４１内に収容された画像支持体Ｐは、給紙搬送手段４２により給紙され、複数の中間ローラ４４ａ〜４４ｄ、レジストローラ４６を経て、二次転写手段としての二次転写ローラ１３Ａに搬送され、画像支持体Ｐ上にカラー像が一括転写される。
カラー像が転写された画像支持体Ｐは、熱ローラ定着器が装着された定着装置３０により定着処理され、排紙ローラに挟持されて機外の排紙トレイ上に載置される。
【００５８】
一方、二次転写ローラ１３Ａにより画像支持体Ｐにカラー像を転写した後、画像支持体Ｐを曲率分離した無端の中間転写ベルト１６は、クリーニング手段１２により残留トナーが除去される。
【００５９】
〔現像剤〕
本発明の画像形成装置において用いられる現像剤は、磁性又は非磁性のトナーによる一成分現像剤であってもよく、トナーとキャリアとが混合された二成分現像剤であってもよい。
【００６０】
現像剤を構成するトナーとしては、特に限定されずに公知の種々のものを使用することができるが、例えば体積基準のメジアン径が３〜９μｍであり、重合法によって得られたいわゆる重合トナーを用いることが好ましい。重合トナーを用いることにより、形成される画像において高い解像力及び安定した画像濃度が得られるとともに画像カブリの発生が極めて抑制される。
【００６１】
二成分現像剤を構成する場合のキャリアとしては、特に限定されずに公知の種々のものを使用することができるが、例えば体積基準のメジアン径が３０〜６５μｍであり、磁化量が２０〜７０ｅｍｕ／ｇの磁性粒子からなるフェライトキャリアが好ましい。体積基準のメジアン径が３０μｍ未満のキャリアを用いた場合は、キャリア付着が発生して白抜け画像が生じるおそれがあり、また、体積基準のメジアン径が６５μｍよりも大きなキャリアを用いた場合は、均一な画像濃度の画像が形成されない場合が生じうる。
【００６２】
〔転写材〕
本発明の画像形成装置に使用される転写材Ｐとしては、薄紙から厚紙までの普通紙、上質紙、アート紙又はコート紙などの塗工された印刷用紙、市販されている和紙やはがき用
紙、ＯＨＰ用のプラスチックフィルム、布などの各種を挙げることができるが、これらに限定されるものではない。
【実施例】
【００６３】
以下、実施例を挙げて本発明を具体的に説明するが、本発明はこれらに限定されるものではない。なお、実施例において「部」又は「％」の表示を用いるが、特に断りがない限り「質量部」又は「質量％」を表す。
【００６４】
〔実施例１〕
《中間転写ベルト１の作製》
［基材層の作製］
ポリアミドイミドワニス「ＨＲ−１６ＮＮ」（東洋紡（株）製、固形分濃度１４質量％）に、カーボンブラック「ＳＰＥＣＩＡＬ  ＢＬＡＣＫ４」（Ｄｅｇｕｓｓａ製）を添加し、ミキサーを用いて混合することにより、基材形成用塗布液を調製した。カーボンブラックの添加量は、ポリアミドイミドワニスの樹脂成分（固形分）１００質量部に対して、１９質量部とした。
【００６５】
ステンレス製の円筒状金型を２軸で把持し、回転させながらノズルにて軸方向に移動させつつ当該ノズルから基材形成用塗布液を吐出して金型の外周面上にらせん状に塗布し、それらがつながった塗膜を形成した。次いで、円筒形状金型を回転させながら１００℃で１時間加熱して大部分の溶媒を揮発させ、その後、２５０℃に加熱して１時間保持することにより、無端ベルト状の基材を形成した。形成された基材の厚さは、６５μｍであった。
【００６６】
［中間層の作製］
シリコーンゴム「Ｘ１５−Ｂ７３５４」信越シリコーン（株）製のＡ液、Ｂ液を１：１でミキサーを用いて混合することにより、中間層形成用塗布液を調製した。
無端ベルト状の基材を２軸ローラにて把持し、回転させながらノズルにて軸方向に移動させつつ当該ノズルから中間層形成用塗布液を吐出して基材の外周面上にらせん状に塗布し、それらがつながった塗膜を形成した。次いで、ベルトを回転させながら１００℃で１時間加熱して大部分の溶媒を揮発させ、その後、２００℃に加熱して１時間保持することにより、ベルトを作製した。作製した層の厚さは、４００μｍであった。
【００６７】
［エキシマ光照射工程］
ベルトを２軸ローラにて把持し、回転させながらエキシマランプ「ＧＬＥ２２０」東芝ライテック（株）製を用いて、ベルトから２ｍｍの距離に設置し、波長１７２ｎｍのエキシマ光の積算照射光量が、３７４５ｍｊ／ｍ２となるように表面処理を行い、中間層を作製した。
なお、積算光量は、ウシオ電機社製  紫外線積算光量計ＵＩＴ−２５０を用いて分光器１７２ｎｍにて測定した。
【００６８】
［表面層の作製］
フッ素樹脂として、「フルオネートＷＦＱ−３９６／バーノックＤＮ−９８０」ＤＩＣ（株）製を用いて、２−プロパノールで希釈しながら混合することにより、表面層形成用塗布液を調製した。
ベルトを２軸ローラにて把持し、回転させながらノズルにて軸方向に移動させつつ当該ノズルから中間層形成用塗布液を吐出して表面処理を行った中間層の外周面上にらせん状に塗布し、それらがつながった塗膜を形成した。
次いで、ベルトを回転させながら１００℃で１時間加熱して大部分の溶媒を揮発させ、その後、１５０℃に加熱して１時間保持することにより、フッソ樹脂を含有する厚さ２０μｍの表面層を有する中間転写ベルト１を作製した。
なお、層の厚さは、それぞれ、フィッシャーインストルメンツ社製  フィッシャースコープＭＭＳ  ＰＣ２を用いて測定した。
【００６９】
《中間転写ベルト２〜８の作製》
中間転写ベルト１の作製において、エキシマ光の照射の積算光量と表面層の厚さを表Ｉに示すように変えて、その他は中間転写ベルト１と同様にして、中間転写ベルト２〜８を作製した。
【００７０】
《中間転写ベルト９の作製》
中間転写ベルト１の作製において、エキシマ光照射工程に代えて、以下の条件のコロナ放電により、２３℃の水の接触角が２５°となるように調整してコロナ放電を行った。
その後、中間転写ベルト１と同様にして表Ｉに示す厚さの表面層を形成して中間転写ベルト９を作製した。
【００７１】
（コロナ放電処理条件）
春日電機社製のセラミック電極式（セラミック電極１型）にて、放電量５００Ｗ・ｍｉｎ／ｍ２でコロナ放電処理を行った。
【００７２】
（表面粗さ）
上記作製した中間転写ベルト１から９について、エキシマ光処理した中間層の表面について、キーエンス社製  レーザー顕微鏡  ＶＫ−Ｘ１００を用いて表面粗さＲａをＪＩＳ  Ｂ０６０１（２００１年）に基づき測定した。
また、エキシマ光を照射した中間層を顕微鏡観察したところ、表面に亀裂を生じ、凹部の幅が１〜５μｍの凹凸形状となっていた。
【００７３】
（ぬれ性）
同様に、上記作製した中間転写ベルト１から９の、表面処理した中間層表面について、接触角を測定した。
具体的には、測定温度２３℃にて、純水５μＬを滴下してから５秒後の接触角を、接触角計（共和界面化学社製、ＰＣＡ−１１）を用いて測定する。測定した合計９点の値の算術平均値を接触角とした。
３０°以下であることが好ましい。
【００７４】
◎：１０°以下
〇：１０°超、３０°以下
×：３０°超
【００７５】
《評価》
（接着性）
中間転写ベルトの表面層と中間層との接着性を碁盤目試験（ＪＩＳ−Ｋ５４００（１９９４年））に従いセロハンテープで剥離性（接着性）を測定し、残存率にてランク付けを行った。残存率７５％以上を合格とした。
【００７６】
◎：残存率９０％以上
〇：残存率７５％以上９０％未満
×：残存率７５％未満
以上の結果を、表Ｉに示す。
【００７７】
【表１】
2020154066.tif 000003
【００７８】
表Ｉより、シリコーンゴムを含有する中間層とフッソ樹脂を含有する表面層を用いた本発明の中間転写ベルトは、接着性が優れていることが分かる。
【符号の説明】
【００７９】
１  中間転写ベルト
２  基材層
３  中間層
４  表面層
１０  中間転写部
１１Ｙ、１１Ｍ、１１Ｃ、１１Ｂｋ  感光体
１２  クリーニング手段
１３Ｙ、１３Ｍ、１３Ｃ、１３Ｂｋ  一次転写ローラ
１３Ａ  二次転写ローラ
１６  中間転写ベルト
１６ａ〜１６ｄ  支持ローラ
２０Ｙ、２０Ｍ、２０Ｃ、２０Ｂｋ  画像形成ユニット
２１Ｙ、２１Ｍ、２１Ｃ、２１Ｂｋ  現像手段
２２Ｙ、２２Ｍ、２２Ｃ、２２Ｂｋ  露光手段
２３Ｙ、２３Ｍ、２３Ｃ、２３Ｂｋ  帯電手段
２５Ｙ、２５Ｍ、２５Ｃ、２５Ｂｋ  クリーニング手段
３０  定着装置
４１  給紙カセット
４２  給紙搬送手段
４４ａ、４４ｂ、４４ｃ、４４ｄ  給紙ローラ
４６  レジストローラ
Ｐ  転写材
【図１】
2020154066.tif 000004
【図２】
2020154066.tif 000005